(57)【特許請求の範囲】
【請求項１】
粉末冶金用銅粉末にビスマス又はインジウムからなる低温揮発性金属の金属石鹸を添加したことを特徴とする粉末冶金用混合粉。
【請求項２】
金属石鹸がステアリン酸ビスマスであることを特徴とする請求項１記載の粉末冶金用混合粉。
【発明の詳細な説明】
【０００１】
【発明の属する技術分野】
本発明は、焼結部品、刷子等に製造に用いる粉末冶金用混合粉に関し、特に固体潤滑剤等として使用する防錆性に優れた焼結部品等の製造に適した粉末冶金用混合粉に関する。
【０００２】
【従来の技術】
一般に、焼結機械部品、焼結含油軸受、金属黒鉛刷子等の用途に使用されている銅粉は、錆び易く、一般にはベンゾトリアゾールなどの有機防錆剤を混ぜて使用されている。
しかし、これらの有機防錆剤は一時的な防錆効果を有しているが、５００°Ｃ以上では分解又は揮発するため、通常使用される７００°Ｃ以上の焼結温度では無くなってしまう。したがって、焼結後は防錆していない場合と同様の状態となり、非常に錆び易くなるという問題がある。
【０００３】
一方、焼結後の防錆性を得るために、微量のビスマス（Ｂｉ）や鉛（Ｐｎ）の金属粉末を銅等の冶金用粉末に混合したり、又はこれらの蒸気を焼結時のガスに混合して複合粉末焼結体とする提案がなされている。
しかし、これらは新たな工程を増やすこととなり、製造工程が複雑になり、またそれだけ品質にばらつきを生ずるという問題がある。またビスマスや鉛の金属粉末を混合しても、小さな粒子が分散しているだけで均一に分布しているとは言い難く、さらに金属インジウムは軟らかい金属であるために金属粉末とすることが困難であった。
【０００４】
【発明が解決しようとする課題】
本発明は、従来の工程を殆ど変更せずに、簡単に防錆効果を高めることができる粉末冶金用混合粉を得ることを課題とする。
【０００５】
【課題を解決するための手段】
本発明者らは、上記問題点を解決するために種々検討した結果、特定の添加材を銅粉の成形時に混合することにより、成形時の潤滑剤としての効果がありかつ特定の金属成分が均一に分散することで、焼結後の部品においても著しく防錆効果を高めることができるとの知見を得た。
本発明はこの知見に基づいて、
１．粉末冶金用銅粉末にビスマス又はインジウムからなる低温揮発性金属の金属石鹸を添加したことを特徴とする粉末冶金用混合粉。
２．金属石鹸がステアリン酸ビスマスであることを特徴とする上記１記載の粉末冶金用混合粉。
を提供する。
【０００６】
【発明の実施の形態】
本発明をなすに当たって、粉末を成形する際に潤滑剤として微量添加するステアリン酸亜鉛に着目した。しかし、このステアリン酸亜鉛のみでは防錆効果を高めることはできないことは、すでに認識していたことである。  上記の通り、このステアリン酸亜鉛は専ら成形する際の潤滑剤として使用されるものであるが、このステアリン酸亜鉛と同等の潤滑機能を持つと同時に、該ステアリン酸亜鉛にはない防錆効果を高め得る材料を検討した。
【０００７】
ここで、得られたのがステアリン酸亜鉛と同等の成形用潤滑剤としての機能を持ち、かつ焼結後においても該ステアリン酸亜鉛にはない防錆効果を高めることができる低温揮発性金属の金属石鹸を粉末冶金用粉末に添加することである。これによって、従来の焼結体製造の工程を変更することなく、焼結体の防錆効果を飛躍的に高めることが可能となった。
低温揮発性金属としてはビスマス、インジウム又は鉛を使用することができる。特に、ステアリン酸ビスマスの金属石鹸が非常に優れた防錆効果を得ることができる。
【０００８】
これらの金属石鹸は、銅等の粉末冶金用金属粉末１００重量部に対して、０．１〜２．０重量部を添加するのが望ましい。しかし、焼結体の種類に応じてこの添加量を変えることができ、必ずしも上記添加量に制限されなくても良い。すなわち、目的とする焼結体の特性を維持できる範囲において、任意に設定できる。また、添加する粉末冶金用粉末は必ずしも銅に制限されず、他の金属粉に銅をコーティングした複合銅粉やその他の金属粉にも防錆効果を高めるために同様に適用できる。
【０００９】
【実施例及び比較例】
次に、本発明の実施例について説明する。なお、本実施例はあくまで１例であり、この例に制限されるものではない。すなわち、本発明の技術思想の範囲内で、実施例以外の態様あるいは変形を全て包含するものである。
【００１０】
（実施例１）
実験室で合成したステアリン酸ビスマス（Ｂｉ含有量１９．１重量％）を細かく粉砕し、篩いを通して２５０メッシュ以下の白色微粉を得た。
銅粉＃３４−２０（日鉱マテリアルズ製）１００重量部に対して前記ステアリン酸ビスマスを０．５重量部の比で混合した。この混合粉を成形圧１ｔ／ｃｍ２、１．５ｔ／ｃｍ２、２ｔ／ｃｍ２、３ｔ／ｃｍ２で約１１．３φ×１１．３ｍｍＨの試験片に成形した。
成形性を判断するために、各成形体の成形密度と成形圧力の関係を図１及び図２に示す。
さらに、成形圧２ｔ／ｃｍ２で約１１．３φ×１１．３ｍｍＨの試験片に成形した成形体をメッシュベルト炉にて焼結温度７８０°Ｃ、焼結時間３０ｍｉｎ、水素ガス雰囲気下で焼結した。
この焼結体を恒温恒湿槽内にセットし、温度８０°Ｃ、湿度８０％雰囲気で１６８時間放置し、耐湿酸化試験を実施した。この結果を表１に示す。
【００１１】
（実施例２）
実験室で合成したステアリン酸インジウム（Ｉｎ含有量５．４重量％）を細かく粉砕し、篩いを通して２５０メッシュ以下の白色微粉を得た。
銅粉＃３４−２０（日鉱マテリアルズ製）１００重量部に対して前記ステアリン酸インジウムを０．５重量部の比で混合した。この混合粉を成形圧１ｔ／ｃｍ２、１．５ｔ／ｃｍ２、２ｔ／ｃｍ２、３ｔ／ｃｍ２で約１１．３φ×１１．３ｍｍＨの試験片に成形した。
この試験片について、実施例１と同条件で混合粉の成形性の評価を行い、さらに成形圧２ｔ／ｃｍ２で約１１．３φ×１１．３ｍｍＨの試験片に成形した成形体をメッシュベルト炉にて焼結温度７８０°Ｃ、焼結時間３０ｍｉｎ、水素ガス雰囲気下で焼結して耐酸化性試験を実施した。
この結果を同様に、図１と表１に示す。
【００１２】
【表１】
0003641222.tif 000002
【００１３】
（比較例１）
銅粉＃３４−２０のみを使用して、実施例１と同様にして銅粉＃３４−２０の成形性の評価と耐酸化性試験を実施した。この結果を同様に、図１と表１に示す。
【００１４】
（比較例２）
ステアリン酸ビスマスの替わりに、通常のステアリン酸亜鉛ＳＺ−２０００（堺化学工業製）を使用して、実施例１と同様に銅粉＃３４−２０１００重量部に対して前記ステアリン酸亜鉛を０．５重量部の比で混合した。この混合粉を成形圧１ｔ／ｃｍ２、１．５ｔ／ｃｍ２、２ｔ／ｃｍ２、３ｔ／ｃｍ２で約１１．３φ×１１．３ｍｍＨの試験片に成形した。
この試験片について実施例１と同条件で混合粉の成形性の評価を行い、さらに成形圧２ｔ／ｃｍ２で約１１．３φ×１１．３ｍｍＨの試験片に成形した成形体をメッシュベルト炉にて焼結温度７８０°Ｃ、焼結時間３０ｍｉｎ、水素ガス雰囲気下で焼結して耐酸化性試験を実施した。
この結果を同様に、図２と表１に示す。
【００１５】
（比較例３）
ステアリン酸ビスマスの替わりに、通常のステアリン酸亜鉛ＺＮＳ−１０００（旭電化工業製）を使用して、実施例１と同様に銅粉＃３４−２０１００重量部に対して前記ステアリン酸亜鉛を０．５重量部の比で混合した。この混合粉を成形圧１ｔ／ｃｍ２、１．５ｔ／ｃｍ２、２ｔ／ｃｍ２、３ｔ／ｃｍ２で約１１．３φ×１１．３ｍｍＨの試験片に成形した。
この試験片について実施例１と同条件で混合粉の成形性の評価を行い、さらに成形圧２ｔ／ｃｍ２で約１１．３φ×１１．３ｍｍＨの試験片に成形した成形体をメッシュベルト炉にて焼結温度７８０°Ｃ、焼結時間３０ｍｉｎ、水素ガス雰囲気下で焼結して耐酸化性試験を実施した。
この結果を同様に、図２と表１に示す。
【００１６】
図１及び図２から明らかなように、圧縮性の評価結果から、潤滑剤を添加しなかった比較例１以外は、ほぼ同一の圧粉密度を得ている。これはステアリン酸ビスマスを添加した実施例１やステアリン酸インジウムを添加した実施例２は、従来のステアリン酸亜鉛潤滑剤を添加した比較例２及び３と同等の潤滑性、成形性を有することが分かる。
【００１７】
次に、表１から明らかなように、銅粉に潤滑剤を添加していない比較例１は焼結後の耐湿、耐酸化性試験では、２４時間後に変色を生じており、７２時間後では激しく変色している。これはステアリン酸亜鉛の潤滑剤を添加した比較例２及び比較例３においても同様であり、ステアリン酸亜鉛の添加は耐湿、耐酸化性が全くないことが分かる。
【００１８】
これらに対し、ステアリン酸インジウムを添加した実施例２では、２４時間後の耐湿、耐酸化性試験ではわずかに変色する程度で、耐湿、耐酸化性があることが分かる。インジウムは金属として低融点で柔らかいので、微細な金属粉末に加工し難いが、ステアリン酸インジウムとすることにより微細粉末とすることが容易となり、銅粉への添加混合が容易となる利点がある。
【００１９】
さらに、表１に示す通り本実施例１のステアリン酸ビスマスを添加した銅粉焼結体は、２４時間後では変色は全く認められず、７２時間後さらには１６８時間でもわずかに変色する程度であり、優れた耐湿耐酸化性を示した。以上から、ステアリン酸ビスマスを添加した銅粉焼結体は最も優れた耐湿耐酸化性を有することが分かる。
なお、実施例には示していないが、ステアリン酸鉛も実施例１のステアリン酸ビスマスと同様に耐湿耐酸化性を示すことが分かった。
【００２０】
【発明の効果】
以上に示す通り、銅粉などの粉末冶金用金属粉末に低温揮発性金属の金属石鹸を添加し粉末冶金用混合粉とすることにより、従来の焼結体製造の工程を変更することなく、焼結機械部品、焼結含油軸受、金属黒鉛刷子などの焼結体の防錆効果を飛躍的に高めることが可能となった。
【図面の簡単な説明】
【図１】実施例１、実施例２及び比較例１の各成形体の成形密度と成形圧力の関係を示す図である。
【図２】実施例１、比較例２及び比較例３の各成形体の成形密度と成形圧力の関係を示す図である。
【図１】
0003641222.tif 000003
【図２】
0003641222.tif 000004